(57)【要約】  本出願は、光学フィルターおよび有機発光表示装置に関する。本出願の光学フィルターは、正面のみならず側面においても、全方位反射防止性能およびカラー特性に優れ、前記光学フィルターは、有機発光装置に適用されて視認性を向上させることができる。
2019530011.tif 000002
【特許請求の範囲】
【請求項１】
一方向に形成された吸収軸を有する偏光子と、下記数式１のＮｚ値が１〜１．５である第１位相差フィルムと、下記数式１のＮｚ値が−１以下である第２位相差フィルムとを含み、前記第１位相差フィルムおよび前記第２位相差フィルムの面内遅相軸は、それぞれ前記偏光子の吸収軸と４３度〜４７度を成す反射防止用光学フィルター。
［数式１］
Ｎｚ＝（ｎｘ−ｎｚ）／（ｎｘ−ｎｙ）
（数式１でｎｘ、ｎｙおよびｎｚは、位相差フィルムのｘ軸、ｙ軸およびｚ軸方向の屈折率であり、ｘ軸は、位相差フィルムの面内遅相軸に平行な方向であり、ｙ軸は、位相差フィルムの面内進相軸に平行な方向であり、ｚ軸は、位相差フィルムの厚さ方向である。）
【請求項２】
前記第１位相差フィルムのＮｚ値は、１であり、前記第１位相差フィルムと前記第２位相差フィルムの面内遅相軸は、互いに直交する、請求項１に記載の光学フィルター。
【請求項３】
前記第１位相差フィルムのＮｚ値は、１を超え、１．５以下であり、前記第１位相差フィルムと前記第２位相差フィルムの面内遅相軸は、互いに直交する、請求項１に記載の光学フィルター。
【請求項４】
前記第１位相差フィルムのＮｚ値は、１であり、前記第１位相差フィルムと前記第２位相差フィルムの面内遅相軸は、互いに平行である、請求項１に記載の光学フィルター。
【請求項５】
前記第１位相差フィルムのＮｚ値は、１を超え、１．５以下であり、前記第１位相差フィルムと前記第２位相差フィルムの面内遅相軸は、互いに平行である、請求項１に記載の光学フィルター。
【請求項６】
前記第２位相差フィルムのＮｚ値の下限は、−１１０００以上である、請求項１に記載の光学フィルター。
【請求項７】
前記第１位相差フィルムの５５０ｎｍ波長の光に対する面上の位相差は、７０ｎｍ〜２００ｎｍである、請求項１に記載の光学フィルター。
【請求項８】
前記第１位相差フィルムと前記第２位相差フィルムの面内遅相軸は、互いに直交し、前記第１位相差フィルムの面上の位相差は、１２０ｎｍ〜２００ｎｍである、請求項１に記載の光学フィルター。
【請求項９】
前記第１位相差フィルムと前記第２位相差フィルムの面内遅相軸は、互いに平行であり、前記第１位相差フィルムの面上の位相差は、７０ｎｍ〜１６０ｎｍである、請求項１に記載の光学フィルター。
【請求項１０】
前記第１位相差フィルムのＲ（４５０）／Ｒ（５５０）は、０．６０〜０．９２であり、Ｒ（λ）は、λｎｍ光に対する位相差フィルムの面上の位相差を意味する、請求項１に記載の光学フィルター。
【請求項１１】
前記第２位相差フィルムの５５０ｎｍ波長の光に対する面上の位相差は、０ｎｍを超え、７０ｎｍ以下である、請求項１に記載の光学フィルター。
【請求項１２】
前記第２位相差フィルムの下記数式７で計算される厚さ方向位相差は、５０ｎｍ〜２００ｎｍである、請求項１に記載の光学フィルター。
［数式７］
Ｒｔｈ＝ｄ×｛（ｎｚ−（ｎｘ＋ｎｙ）／２｝
（数式７でｎｘ、ｎｙおよびｎｚは、請求項１で定義したものと同一であり、ｄは、位相差フィルムの厚さを意味する。）
【請求項１３】
請求項１に記載の光学フィルターおよび有機発光表示パネルを含む有機発光装置。
【請求項１４】
前記光学フィルターの前記第１位相差フィルムが前記偏光子に比べて前記有機発光表示パネルに隣接して配置される、請求項１３に記載の有機発光装置。
【発明の詳細な説明】
【技術分野】
【０００１】
本出願は、反射防止用光学フィルターおよび有機発光装置に関する。
【０００２】
本出願は、２０１６年１０月１４日付けの韓国特許出願第１０−２０１６−０１３３３５５に基づく優先権の利益を主張し、当該韓国特許出願の文献に開示されたすべての内容は、本明細書の一部として含まれる。
【背景技術】
【０００３】
近年、モニターまたはテレビなどの軽量化および薄型化が要求されており、このような要求に応じて、有機発光装置（ｏｒｇａｎｉｃ  ｌｉｇｈｔ  ｅｍｉｔｔｉｎｇ  ｄｅｖｉｃｅ、ＯＬＥＤ）が注目されている。有機発光装置は、自ら発光する自発光型表示装置であって、別のバックライトを必要としないため、厚さを減らすことができ、フレキシブル表示装置を具現するのに有利である。
【０００４】
なお、有機発光装置は、有機発光表示パネルに形成された金属電極および金属配線により外部光を反射させることができ、反射した外部光により視認性とコントラスト比が低下して、表示品質に劣ることがある。特許文献１（韓国特許公開第２００９−０１２２１３８号）のように、有機発光表示パネルの一面に円偏光板を付着して、前記反射した外部光が外側に漏れ出ることを減らすことができる。
【０００５】
しかしながら、現在開発されている円偏光板は、視野角の依存性が大きいため、側面に行くほど反射防止性能が低下し、視認性に劣るという問題点がある。
【先行技術文献】
【特許文献】
【０００６】
【特許文献１】韓国特許公開第２００９−０１２２１３８号
【発明の概要】
【発明が解決しようとする課題】
【０００７】
本出願が解決しようとする課題は、正面のみならず側面においても、全方位反射防止性能およびカラー特性に優れた光学フィルターおよび前記光学フィルターを適用することで視認性が改善された有機発光装置を提供することにある。
【課題を解決するための手段】
【０００８】
本出願は、反射防止用光学フィルターに関する。前記光学フィルターは、一方向に形成された吸収軸を有する偏光子と、第１位相差フィルムおよび第２位相差フィルムを順に含むことができる。
【０００９】
本明細書で偏光子は、入射光に対して選択的透過および吸収特性を示す素子を意味する。偏光子は、例えば、色々な方向に振動する入射光からいずれか一方の方向に振動する光は透過し、残りの方向に振動する光は吸収することができる。
【００１０】
前記光学フィルターに含まれる偏光子は、線偏光子であってもよい。本明細書で線偏光子は、選択的に透過する光がいずれか一つの方向に振動する線偏光であり、選択的に吸収する光が前記線偏光の振動方向に直交する方向に振動する線偏光である場合を意味する。
【００１１】
前記偏光子としては、例えば、ＰＶＡ延伸フィルムなどのような高分子延伸フィルムにヨードを染色した偏光子または配向された状態で重合された液晶をホストとし、前記液晶の配向に応じて配列された異方性染料をゲストとするゲスト−ホスト型偏光子が使用できるが、これに限らない。
【００１２】
本出願の一実施形態によると、前記偏光子としては、ＰＶＡ延伸フィルムが使用できる。前記偏光子の透過率ないしは偏光度は、本出願の目的を考慮して適宜調節され得る。例えば前記偏光子の透過率は、４２．５％〜５５％であってもよく、偏光度は、６５％〜９９．９９９７％であってもよい。
【００１３】
本明細書で角度を定義しつつ、垂直、水平、直交または平行などの用語を使用する場合、これは、目的とする効果を損傷させない範囲における実質的な垂直、水平、直交または平行を意味するものであって、例えば、製造誤差（ｅｒｒｏｒ）または偏差（ｖａｒｉａｔｉｏｎ）などを勘案した誤差を含むものである。例えば、前記それぞれの場合は、約±１５度以内の誤差、約±１０度以内の誤差または約±５度以内の誤差を含むことができる。
【００１４】
本明細書で位相差フィルムは、光学異方性フィルムであって、複屈折を制御することによって入射偏光を変換できる素子を意味する。本明細書で位相差フィルムのｘ軸、ｙ軸およびｚ軸を記載しつつ、特別な言及がない限り、前記ｘ軸は、位相差フィルムの面内遅相軸（ｓｌｏｗ  ａｘｉｓ）に平行な方向を意味し、ｙ軸は、位相差フィルムの面内進相軸（ｆａｓｔ  ａｘｉｓ）に平行な方向を意味し、ｚ軸は、位相差フィルムの厚さ方向を意味する。前記ｘ軸と前記ｙ軸は、面内で互いに直交を成すことができる。本明細書で位相差フィルムの光軸を記載しつつ、特に別途規定しない限り、遅相軸を意味する。前記位相差フィルムが棒形状の液晶分子を含む場合、遅相軸は、前記棒形状の長軸方向を意味し、ディスク形状の液晶分子を含む場合、遅相軸は、前記ディスク形状の法線方向を意味する。
【００１５】
本明細書で位相差フィルムのＮｚ値は、下記数式１で計算される。
【００１６】
［数式１］
Ｎｚ＝（ｎｘ−ｎｚ）／（ｎｘ−ｎｙ）
【００１７】
本明細書で下記数式２を満たす位相差フィルムをいわゆる＋Ｃプレートと呼ぶことができる。
【００１８】
本明細書で下記数式３を満たす位相差フィルムをいわゆる＋Ｂプレートと呼ぶことができる。
【００１９】
本明細書で下記数式４を満たす位相差フィルムをいわゆる−Ｂプレートと呼ぶことができる。
【００２０】
本明細書で下記数式５を満たす位相差フィルムをいわゆる＋Ａプレートと呼ぶことができる。
【００２１】
［数式２］
ｎｘ＝ｎｙ＜ｎｚ
【００２２】
［数式３］
ｎｙ＜ｎｘ≠ｎｚ
【００２３】
［数式４］
ｎｘ＞ｎｙ＞ｎｚ
【００２４】
［数式５］
ｎｘ＞ｎｙ＝ｎｚ
【００２５】
本明細書で位相差フィルムの面上の位相差（Ｒｉｎ）は、下記数式６で計算される。
【００２６】
本明細書で位相差フィルムの厚さ方向の位相差（Ｒｔｈ）は、下記数式７で計算される。
【００２７】
［数式６］
Ｒｉｎ＝ｄ×（ｎｘ−ｎｙ）
【００２８】
［数式７］
Ｒｔｈ＝ｄ×｛（ｎｚ−（ｎｘ＋ｎｙ）／２｝
【００２９】
数式１〜数式７で、ｎｘ、ｎｙおよびｎｚは、それぞれ前記定義したｘ軸、ｙ軸およびｚ軸方向の屈折率であり、ｄは、位相差フィルムの厚さである。
【００３０】
本明細書で逆波長分散特性は、下記数式８を満たす特性を意味し、正常波長分散特性（ｎｏｒｍａｌ  ｗａｖｅｌｅｎｇｔｈ  ｄｉｓｐｅｒｓｉｏｎ）は、下記数式９を満たす特性を意味し、フラット波長分散特性（ｆｌａｔ  ｗａｖｅｌｅｎｇｔｈ  ｄｉｓｐｅｒｓｉｏｎ）は、下記数式１０を満たす特性を意味する。
【００３１】
［数式８］
Ｒ（４５０）／Ｒ（５５０）＜Ｒ（６５０）／Ｒ（５５０）
【００３２】
［数式９］
Ｒ（４５０）／Ｒ（５５０）＞Ｒ（６５０）／Ｒ（５５０）
【００３３】
［数式１０］
Ｒ（４５０）／Ｒ（５５０）＝Ｒ（６５０）／Ｒ（５５０）
【００３４】
本明細書で位相差フィルムの屈折率を記載すると共に、特に別途規定しない限り、約５５０ｎｍ波長の光に対する屈折率を意味する。
【００３５】
本出願の光学フィルターによると、前記第１位相差フィルムは、＋Ａプレートまたは−Ｂプレートであってもよい。前記第１位相差フィルムは、Ｎｚ値が１．０〜１．５であってもよい。
前記第２位相差フィルムは、＋Ｂプレートであってもよい。前記第２位相差フィルムは、Ｎｚ値が−１以下であってもよい。前記第１位相差フィルムおよび前記第２位相差フィルムの面内遅相軸は、それぞれ前記偏光子の吸収軸と４３度〜４７度を成すことができる。前記第２位相差フィルムの面内遅相軸は、第１位相差フィルムの面内遅相軸に直交したりまたは平行したりすることができる。
【００３６】
図１は、偏光子３０、第１位相差フィルム１０および第２位相差フィルム２０を順に含む本出願の光学フィルターを例示的に示す。
【００３７】
本出願の光学フィルターは、第１位相差フィルムのＮｚ値および第１位相差フィルムと第２位相差フィルム間の面内遅相軸の関係によって下記第１〜第４実施形態として具現され得る。図２〜図５は、それぞれ第１〜第４実施形態による光学フィルターを例示的に示す。偏光子３０の括弧は、偏光子の吸収軸を意味し、第１位相差フィルム１０の括弧は、第１位相差フィルムの種類および面内遅相軸を意味し、第２位相差フィルム２０の括弧は、第２位相差フィルムの種類および面内遅相軸を意味する。
【００３８】
図２に示したように、本出願の第１実施形態による光学フィルターによると、第１位相差フィルムのＮｚ値は１であり、第１位相差フィルムと第２位相差フィルムの面内遅相軸は、互いに直交してもよい。前記第１位相差フィルムは、＋Ａプレートであってもよい。
【００３９】
図３に示したように、本出願の第２実施形態による光学フィルターによると、第１位相差フィルムのＮｚ値は、１を超え、１．５以下であり、第１位相差フィルムと第２位相差フィルムの面内遅相軸は、互いに直交することができる。前記第１位相差フィルムは、−Ｂプレートであってもよい。
【００４０】
図４に示したように、本出願の第３実施形態による光学フィルターによると、第１位相差フィルムのＮｚ値は１であり、第１位相差フィルムと第２位相差フィルムの面内遅相軸は、互いに平行であってもよい。前記第１位相差フィルムは、＋Ａプレートであってもよい。
【００４１】
図５に示したように、本出願の第４実施形態による光学フィルターによると、第１位相差フィルムのＮｚ値は、１を超え、１．５以下であり、第１位相差フィルムと第２位相差フィルムの面内遅相軸は、互いに平行することができる。前記第１位相差フィルムは、−Ｂプレートであってもよい。
【００４２】
前記光学フィルターは、正面のみならず側面においても、優れた全方位反射防止性能およびカラー特性を示すことができる。以下、前記光学フィルターについてより具体的に説明する。
【００４３】
前記光学フィルターは、例えば傾斜角６０度で測定した反射率が１３％以下、１２％以下、１１％以下または１０％以下であってもよい。前記反射率は、可視光領域内のいずれか一つの波長の光に対する反射率、例えば、３８０ｎｍ〜７８０ｎｍ範囲のうちいずれか一つの波長の光に対する反射率であるか、あるいは、可視光の全領域に属する光に対する反射率であってもよい。前記反射率は、例えば、光学フィルターの偏光子側で測定した反射率であってもよい。前記反射率は、傾斜角６０度の特定の動径角または所定の範囲の動径角で測定した反射率であるか、あるいは、傾斜角６０度におけるすべての動径角に対して測定した反射率を意味し、後述する実施例にて記載された方式で測定した数値である。
【００４４】
前記光学フィルターは、色偏差の平均が５０以下、４５以下または４０以下であってもよい。本明細書で色偏差は、前記光学フィルターが有機発光表示パネルに適用されたとき、側面の色が正面の色とどれぐらい違いが生じるかを意味するものであり、後述する実施例のカラー特性シミュレーション評価において△Ｅ＊ａｂの数式で計算される値を意味する。
【００４５】
前記第１位相差フィルムは、１／４波長位相遅延特性を有することができる。本明細書で「ｎ波長位相遅延特性」は、少なくとも一部の波長の範囲内で、入射光を該入射光の波長のｎ倍で位相遅延させることができる特性を意味する。したがって、前記１／４波長位相遅延特性は、少なくとも一部の波長の範囲内で、入射光を該入射光の波長の１／４倍で位相遅延させることができる特性を意味する。
【００４６】
前記第１位相差フィルムの５５０ｎｍ波長の光に対する面上の位相差は、７０ｎｍ〜２００ｎｍであってもよい。前記第１位相差フィルムは、前記第１実施形態および前記第２実施形態の場合、例えば、第１位相差フィルムと第２位相差フィルムの面内遅相軸が互いに直交する場合、５５０ｎｍ波長の光に対する面上の位相差が１２０ｎｍ〜２００ｎｍであってもよい。より具体的に、前記第１位相差フィルムの面上の位相差の下限は、１２０ｎｍ以上、１３０ｎｍ以上、１４０ｎｍ以上、１５０ｎｍ以上または１５５ｎｍ以上であってもよく、上限は、２００ｎｍ以下、１９５ｎｍ以下または１９０ｎｍ以下であってもよい。前記第１位相差フィルムは、前記第３実施形態および第４実施形態の場合、例えば、第１位相差フィルムと第２位相差フィルムの面内遅相軸が互いに平行する場合、５５０ｎｍ波長の光に対する面上の位相差が７０ｎｍ〜１６０ｎｍであってもよい。より具体的に、前記第１位相差フィルムの面上の位相差の下限は、７０ｎｍ以上、８０ｎｍ以上または９０ｎｍ以上であってもよく、上限は、１６０ｎｍ以下、１５０ｎｍ以下、１４０ｎｍ以下または１３０ｎｍ以下であってもよい。
【００４７】
第１位相差フィルムの面上の位相差が前記範囲を満たす場合、正面のみならず側面においても、優れた全方位反射防止性能およびカラー特性を示すのに有利である。
【００４８】
前記第１位相差フィルムは、逆波長分散特性（ｒｅｖｅｒｓｅ  ｗａｖｅｌｅｎｇｔｈ  ｄｉｓｐｅｒｓｉｏｎ）を有することができる。例えば、前記第１位相差フィルムは、入射光の波長が増加するほど面上の位相差が増加する特性を有することができる。前記入射光の波長は、例えば３００ｎｍ〜８００ｎｍであってもよい。
【００４９】
前記第１位相差フィルムのＲ（４５０）／Ｒ（５５０）値は、０．６０〜０．９９、具体的に、０．６０〜０．９２であってもよい。前記第１位相差フィルムのＲ（６５０）／Ｒ（５５０）の値は、前記Ｒ（４５０）／Ｒ（５５０）より大きい値を有し、且つ、１．０１〜１．１９、１．０５〜１．１５または１．０９〜１．１１であってもよい。前記第１位相差フィルムが逆波長分散特性を有する場合、正面のみならず側面においても、優れた全方位反射防止性能およびカラー特性を示すのに有利である。
【００５０】
前記第２位相差フィルムのＮｚ値は、−１以下であってもよい。前記第２位相差フィルムのＮｚ値の下限は、−１１０００以上であってもよい。前記第２位相差フィルムのＮｚ値が前記範囲を満たす場合、正面のみならず側面においても、優れた全方位反射防止性能およびカラー特性を示すのに有利である。
【００５１】
前記第２位相差フィルムの５５０ｎｍ波長の光に対する面上の位相差は、０ｎｍを超え、７０ｎｍ以下であってもよい。より具体的に、前記第２位相差フィルムの面上の位相差の下限は、０ｎｍ超過、５ｎｍ以上、１０ｎｍ以上、１１ｎｍ以上、１２ｎｍ以上または１３ｎｍ以上であってもよく、上限は、７０ｎｍ以下、６０ｎｍ以下、５５ｎｍ以下、または５４ｎｍ以下であってもよい。前記第２位相差フィルムの厚さ方向位相差は、５０ｎｍ〜２００ｎｍであってもよい。より具体的に、前記第２位相差フィルムの厚さ方向位相差の下限は、５０ｎｍ以上、６０ｎｍ以上、７０ｎｍ以上、８０ｎｍ以上、８３ｎｍ以上、８５ｎｍ以上または８８ｎｍ以上であってもよく、上限は、２００ｎｍ以下、１９０ｎｍ以下、１８０ｎｍ以下、１７０ｎｍ以下、１６０ｎｍ以下、１５０ｎｍ以下、１２５ｎｍ以下、１１０ｎｍ以下または１０５ｎｍ以下であってもよい。前記第２位相差フィルムの面上の位相差ないしは厚さ方向位相差が前記範囲を満たす場合、正面のみならず側面においても、優れた全方位反射防止性能およびカラー特性を示すのに有利である。
【００５２】
前記第２位相差フィルムは、逆波長分散特性、フラット波長分散特性または正常波長分散特性を有することができる。
【００５３】
前記第１位相差フィルムおよび前記第２位相差フィルムは、高分子フィルムであってもよい。前記高分子フィルムとしては、ＰＣ（ｐｏｌｙｃａｒｂｏｎａｔｅ）、ノルボルネン樹脂（ｎｏｒｂｏｎｅｎｅ  ｒｅｓｉｎ）、ＰＶＡ（ｐｏｌｙ（ｖｉｎｙｌ  ａｌｃｏｈｏｌ））、ＰＳ（ｐｏｌｙｓｔｙｒｅｎｅ）、ＰＭＭＡ（ｐｏｌｙ（ｍｅｔｈｙｌ  ｍｅｔｈａｃｒｙｌａｔｅ））、ＰＰ（ｐｏｌｙｐｒｏｐｙｌｅｎｅ）などのポリオレフィン、Ｐａｒ（ｐｏｌｙ（ａｒｙｌａｔｅ））、ＰＡ（ｐｏｌｙａｍｉｄｅ）、ＰＥＴ（ｐｏｌｙ（ｅｔｈｙｌｅｎｅ  ｔｅｒｅｐｈｔｈａｌａｔｅ））またはＰＳ（ｐｏｌｙｓｕｌｆｏｎｅ）などを含むフィルムが使用できる。前記高分子フィルムを適切な条件で延伸または収縮処理し、複屈折性を付与して前記第１位相差フィルムおよび前記第２位相差フィルムとして使用することができる。
【００５４】
前記第１位相差フィルムおよび前記第２位相差フィルムは、液晶フィルムであってもよい。前記液晶フィルムは、液晶分子を配向および重合させた状態で含むことができる。前記液晶分子は、重合性液晶分子であってもよい。本明細書で重合性液晶分子は、液晶性を示すことができる部位、例えばメゾゲン（ｍｅｓｏｇｅｎ）骨格などを含み、重合性官能基を一つ以上含む分子を意味する。また、重合性液晶分子を重合された形態で含むというのは、前記液晶分子が重合されて、液晶フィルム内で液晶高分子の主鎖または側鎖のような骨格を形成している状態を意味する。
【００５５】
前記第１位相差フィルムおよび前記第２位相差フィルムの厚さは、本出願の目的を考慮して適宜調節できる。前記第１位相差フィルムの厚さは、０．５μｍ〜１００μｍであってもよい。前記第２位相差フィルムの厚さは、０．５μｍ〜１００μｍであってもよい。
【００５６】
前記光学フィルターは、表面処理層をさらに含むことができる。前記表面処理層としては、反射防止層などが例示できる。前記表面処理層は、前記偏光子の外側に、すなわち第２位相差フィルムが配置された反対の側面に配置され得る。前記反射防止層としては、屈折率が異なる２つ以上の層の積層体などが使用できるが、これに限らない。
【００５７】
前記光学フィルターの第１位相差フィルム、第２位相差フィルム、および偏光子は、粘着剤または接着剤を介して付着しているか、あるいは、直接コーティングにより互いに積層されていてもよい。前記粘着剤または前記接着剤としては、光学透明粘着剤または接着剤が使用できる。
【００５８】
本出願の光学フィルターは、外光の反射を防止できるので、有機発光装置の視認性を改善することができる。外部から入射する非偏光した光（ｉｎｃｉｄｅｎｔ  ｕｎｐｏｌａｒｉｚｅｄ  ｌｉｇｈｔ）（以下、「外光」という）は、偏光子を通過しながら、二つの偏光直交成分のうち一つの偏光直交成分、すなわち第１偏光直交成分のみが透過し、偏光した光は、第１位相差フィルムを通過しながら、円偏光に変わることができる。前記円偏光した光は、基板、電極などを含む有機発光表示装置の表示パネルで反射しながら、円偏光の回転方向が変わるようになり、前記円偏光した光が第１位相差フィルムをさらに通過しながら、二つの偏光直交成分のうち他の一つの偏光直交成分、すなわち第２偏光直交成分に変換される。前記第２偏光直交成分は、偏光子を通過せずに外部に光が放出されないため、外光反射の防止効果を有することができる。
【００５９】
本出願の光学フィルターは、側面から入射する外光の反射も効果的に防止できるので、有機発光装置の側面視認性を改善することができる。例えば、視野角偏光補償原理を用いて側面から入射する外光の反射も効果的に防止することができる。
【００６０】
本出願の光学フィルターは、有機発光装置に適用され得る。図６は、前記有機発光装置を例示的に示す断面図である。図６を参照すると、前記有機発光装置は、有機発光表示パネル２００と、有機発光表示パネル２００の一面に位置する光学フィルター１００とを含む。前記光学フィルターの第１位相差フィルム１０が偏光子３０に比べて有機発光表示パネル２００に隣接するように配置され得る。
【００６１】
前記有機発光表示パネルは、ベース基板、下部電極、有機発光層、上部電極および封止基板などを含むことができる。前記下部電極および上部電極のうち一つは、アノード（ａｎｏｄｅ）であり、他の一つは、カソード（ｃａｔｈｏｄｅ）であってもよい。アノードは、正孔（ｈｏｌｅ）が注入される電極であって、仕事関数（ｗｏｒｋ  ｆｕｎｃｔｉｏｎ）が高い導電物質からなり、カソードは、電子が注入される電極であって、仕事関数が低い導電物質からなることができる。下部電極および上部電極のうち少なくとも一つは、発光した光が外部に出ることができる透明導電物質からなることができ、例えばＩＴＯまたはＩＺＯであってもよい。有機発光層は、下部電極と上部電極に電圧が印加されたとき、光を出すことができる有機物質を含むことができる。
【００６２】
下部電極と有機発光層との間および上部電極と有機発光層との間には、付帯層をさらに含むことができる。付帯層は、電子と正孔の均衡を合わせるための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）および電子伝達層（ｅｌｅｃｔｒｏｎ  ｔｒａｎｓｐｏｒｔｉｎｇ  ｌａｙｅｒ）を含むことができるが、これに限らない。封止基板は、ガラス、金属および／または高分子からなり得、下部電極、有機発光層および上部電極を封止して、外部から水分および／または酸素が流入するのを防止することができる。
【００６３】
光学フィルター１００は、有機発光表示パネルから光が出る側に配置され得る。光学フィルター１００は、例えばベース基板側に光が出る背面発光（ｂｏｔｔｏｍ  ｅｍｉｓｓｉｏｎ）構造である場合、ベース基板の外側に配置され得、封止基板側に光が出る前面発光（ｔｏｐ  ｅｍｉｓｓｉｏｎ）構造である場合、封止基板の外側に配置され得る。光学フィルター１００は、外光が有機発光表示パネル２００の電極および配線などのように金属からなる反射層により反射して有機発光装置の外側に出るのを防止することによって、有機発光装置の表示特性を改善することができる。また、光学フィルター１００は、前述したように、正面のみならず側面においても反射防止効果を示すことができるので、側面視認性を改善することができる。
【発明の効果】
【００６４】
本出願の光学フィルターは、正面のみならず側面においても、全方位反射防止性能およびカラー特性に優れており、前記光学フィルターは、有機発光装置に適用され、視認性を向上させることができる。
【図面の簡単な説明】
【００６５】
【図１】本出願の光学フィルターの例示的な断面図である。
【図２】本出願の第１実施形態による光学フィルターの例示的な断面図である
【図３】本出願の第２実施形態による光学フィルターの例示的な断面図である。
【図４】本出願の第３実施形態による光学フィルターの例示的な断面図である。
【図５】本出願の第４実施形態による光学フィルターの例示的な断面図である。
【図６】本出願の一実施形態による有機発光装置の断面図である。
【図７】実施例１のカラー特性シミュレーションの評価結果である。
【図８】実施例３のカラー特性シミュレーションの評価結果である。
【図９】比較例１および比較例２のカラー特性シミュレーションの評価結果である。
【発明を実施するための形態】
【００６６】
以下、実施例および比較例を通じて前記内容をより具体的に説明するが、本出願の範囲が下記提示された内容に限定されるものではない。
【実施例】
【００６７】
反射率およびカラー特性シミュレーションを評価するために、偏光子、位相差フィルムおよびＯＬＥＤパネルが順に配置された構造を下記実施例１〜４および比較例１および２のように設定した。前記偏光子は、一方向に吸収軸を有し、単体透過率（Ｔｓ）が４２．５％であり、前記ＯＬＥＤパネルは、Ｇａｌａｘｙ  Ｓ６である。
【００６８】
実施例１
シミュレーション評価のために、偏光子、第１位相差フィルム、第２位相差フィルムおよびＯＬＥＤパネルが順に配置された構造を設定した。
【００６９】
前記第１位相差フィルムは、Ｒ（４５０）／（５５０）が０．８４の＋Ａプレートであり、第２位相差フィルムは、＋Ｂプレートである。
【００７０】
前記偏光子の吸収軸は、０度であり、前記第１位相差フィルムの遅相軸は、＋４５度であり、前記第２位相差フィルムの遅相軸は、−４５度である。
【００７１】
第１位相差フィルムおよび第２位相差フィルムの光学物性を下記表１のように調節して、６個のサンプルを準備した。
【００７２】
【表１】
2019530011.tif 000003
【００７３】
実施例２
シミュレーション評価のために、偏光子、第１位相差フィルム、第２位相差フィルムおよびＯＬＥＤパネルが順に配置された構造を設定した。
【００７４】
第１位相差フィルムは、Ｒ（４５０）／（５５０）が０．８４の−Ｂプレートであり、第２位相差フィルムは、＋Ｂプレートである。
【００７５】
前記偏光子の吸収軸は、０度であり、前記第１位相差フィルムの遅相軸は、＋４５度であり、前記第２位相差フィルムの遅相軸は、−４５度である。
【００７６】
第１位相差フィルムおよび第２位相差フィルムの光学物性を下記表２のように調節して、１３個のサンプルを準備した。
【００７７】
【表２】
2019530011.tif 000004
【００７８】
実施例３
シミュレーション評価のために、偏光子、第１位相差フィルム、第２位相差フィルムおよびＯＬＥＤパネルが順に配置された構造を設定した。
【００７９】
第１位相差フィルムは、Ｒ（４５０）／（５５０）が０．８４の＋Ａプレートであり、第２位相差フィルムは、＋Ｂプレートである。
【００８０】
前記偏光子の吸収軸は、０度であり、前記第１位相差フィルムの遅相軸は、＋４５度であり、前記第２位相差フィルムの遅相軸は、＋４５度である。
【００８１】
第１位相差フィルムおよび第２位相差フィルムの光学物性を下記表３のように調節して、５個のサンプルを準備した。
【００８２】
【表３】
2019530011.tif 000005
【００８３】
実施例４
シミュレーション評価のために、偏光子、第１位相差フィルム、第２位相差フィルムおよびＯＬＥＤパネルが順に配置された構造を設定した。
【００８４】
第１位相差フィルムは、Ｒ（４５０）／（５５０）が０．８４の−Ｂプレートであり、第２位相差フィルムは、＋Ｂプレートである。
【００８５】
前記偏光子の吸収軸は０度であり、前記第１位相差フィルムの遅相軸は、＋４５度であり、前記第２位相差フィルムの遅相軸は、＋４５度である。
【００８６】
第１位相差フィルムおよび第２位相差フィルムの光学物性を下記表２のように調節して、１８個のサンプルを準備した。
【００８７】
【表４】
2019530011.tif 000006
【００８８】
比較例１
シミュレーション評価のために、偏光子、第１位相差フィルムおよびＯＬＥＤパネルが順に配置された構造を設定した。
【００８９】
第１位相差フィルムは、５５０ｎｍ波長の光に対する面上の位相差が１４０ｎｍであり、Ｒ（４５０）／Ｒ（５５０）が０．８４であり、＋Ａプレートである。
【００９０】
前記偏光子の吸収軸は、０度であり、前記第１位相差フィルムの面内遅相軸は、４５度である。
【００９１】
【表５】
2019530011.tif 000007
【００９２】
比較例２
実施例１−３、実施例２−２、実施例３−４、実施例４−２の構造においてそれぞれ第２位相差フィルムの面内遅相軸と偏光子の吸収軸が平行を成すように配置したことを除いて、同じ構造で比較例２−１、比較例２−２、比較例２−３および比較例２−４を設定した。
【００９３】
【表６】
2019530011.tif 000008
【００９４】
評価例１：反射率シミュレーション評価
実施例１〜４および比較例１〜２に対して動径角０度〜３６０度に応じて正面を基準として６０度の側面方向で反射率をシミュレーション（Ｔｅｃｈｗｉｚ  １Ｄ  ｐｌｕｓ、サナイシステム）評価し、その結果を前記表１〜表６に整理した。最大反射率（Ｍａｘ．）は、動径角０度〜３６０度で反射率のうち最も高い反射率を意味する。実施例１〜４の構造は、比較例１〜２の構造に比べて、最大反射率（Ｍａｘ．）が低いため、反射防止効果に優れていることを確認することができる。
【００９５】
評価例２：カラー特性シミュレーション評価
実施例１〜４および比較例１〜２に対して全方位カラー特性（Ｔｅｃｈｗｉｚ  １Ｄ  ｐｌｕｓ、サナイシステム）をシミュレーション評価し、その結果を図７〜図９に示したものであり、その結果を表１〜表６に整理した。
【００９６】
カラー特性の場合、表面反射の影響度を除いて分析することが適切であるため、Ｅｘｔｅｎｄｅｄ  ｊｏｎｅｓ方式で計算し評価した。図７〜図９のそれぞれの円の明るさは、色偏差（Ｃｏｌｏｒ  ｄｉｆｆｅｒｅｎｃｅ、ΔＥ＊ａｂ）を意味し、黒い色に近いほど色偏差が低いことを意味する。色偏差は、下記のような数式で定義される。
【００９７】
【数１】
2019530011.tif 000009
【００９８】
前記数式で（Ｌ＊１、ａ＊１、ｂ＊１）は、正面（傾斜角０°、方位角０°）における反射色の値を意味し、（Ｌ＊２、ａ＊２、ｂ＊２）は、それぞれの傾斜角、方位角の位置における反射色の値を意味する。図７〜図９は、全方位角度に対する色偏差を計算して図示化したグラフである。色偏差の数値が意味するものは、側面の色が正面の色とどれぐらい違いが生じるかを示すものである。したがって、図８での色が暗いほど全方向において均一な色を具現すると判断できる尺度になり得る。
【００９９】
表示された色は、実際に人間が認知できる色感を示す。円の中心は、正面（傾斜角０°、方位角０°）を意味し、円から遠ざかるほど最大６０°まで傾斜角が増加することを示す。円の径方向に沿って右側（０°）から反時計回りの方向にそれぞれ９０°、１８０°、２７０°などの方位角を意味する。
【０１００】
表１〜表６で最大色偏差（Ｍａｘ．）は、動径角０度〜３６０度で反射率のうち最も高い色偏差を意味し、平均色偏差（Ａｖｅ．）は、動径角０度〜３６０度においての色偏差の平均値を意味する。実施例１〜４の構造は、比較例１の構造に比べて最大色偏差（Ｍａｘ．）および平均色偏差（Ａｖｅ．）が低いため、全方向において均一な色を具現することを予測することができる。具体的に、図７〜図９によると、実施例１および３の構造は、比較例１の構造に比べて色が暗くて、最大色偏差（Ｍａｘ．）および平均色偏差（Ａｖｅ．）が低いため、全方向において均一な色を具現することを確認することができる。
【符号の説明】
【０１０１】
１０  第１位相差フィルム
２０  第２位相差フィルム
３０  偏光子
１００  光学フィルター
２００  有機発光表示パネル
【図１】
2019530011.tif 000010
【図２】
2019530011.tif 000011
【図３】
2019530011.tif 000012
【図４】
2019530011.tif 000013
【図５】
2019530011.tif 000014
【図６】
2019530011.tif 000015
【図７】
2019530011.tif 000016
【図８】
2019530011.tif 000017
【図９】
2019530011.tif 000018
【国際調査報告】
2019530011.tif 000019
2019530011.tif 000020
2019530011.tif 000021
2019530011.tif 000022